(57)【要約】【課題】観察者に対して、建築物の壁面、タイル表面などの表面の外観が複製された印象を与えることが可能な装飾フィルムを提供する。【解決手段】本開示の一実施態様の装飾積層フィルムは、透明グレー層と、基材ベタ色層と有する装飾積層フィルムであって、少なくとも透明グレー層と基材ベタ色層のいずれか一方が印刷層であり、透明グレー層を通して基材ベタ色層が視認される。【選択図】図１
2018012215.tif 000002
【特許請求の範囲】
【請求項１】
透明グレー層と、基材ベタ色層と有する装飾積層フィルムであって、少なくとも前記透明グレー層と前記基材ベタ色層のいずれか一方が印刷層であり、前記透明グレー層を通して前記基材ベタ色層が視認される、装飾積層フィルム。
【請求項２】
前記基材ベタ色層がインクジェット印刷層である、請求項１に記載の装飾積層フィルム。
【請求項３】
さらに柄層を有する、請求項１又は２のいずれかに記載の装飾積層フィルム。
【請求項４】
前記透明グレー層が、前記柄層と前記基材ベタ色層の間に配置されている、請求項３に記載の装飾積層フィルム。
【請求項５】
前記柄層が、前記透明グレー層と前記基材ベタ色層の間に配置されている、請求項３に記載の装飾積層フィルム。
【請求項６】
前記柄層及び前記透明グレー層がインクジェット印刷層である、請求項３〜５のいずれか一項に記載の装飾積層フィルム。
【請求項７】
前記透明グレー層がレセプター層である、請求項１〜６のいずれか一項に記載の装飾積層フィルム。
【請求項８】
前記透明グレー層が接合層である、請求項１〜６のいずれか一項に記載の装飾積層フィルム。
【請求項９】
感圧接着層が、前記基材ベタ色層に対して前記透明グレー層の反対側に配置されている、請求項１〜８のいずれか一項に記載の装飾積層フィルム。
【請求項１０】
複製の対象である、柄を有する表面を撮影して画像データを得る工程と、
前記画像データを２値化することにより柄データを作成する工程と、
前記画像データから前記柄データを差し引くことにより基材ベタ色データを作成する工程と、
透明グレー色データを作成する工程と、
前記柄データに基づいて柄層を形成する工程と、
前記基材ベタ色データに基づいて基材ベタ色層を形成する工程と、
前記透明グレー色データに基づいて透明グレー層を形成する工程と、
前記柄層、前記基材ベタ色層、及び前記透明グレー層を積層して、前記柄を有する表面が複製された外観を有する装飾積層フィルムを形成する工程と、
を含む、請求項３〜６のいずれか一項に記載の装飾フィルムを製造する方法。
【請求項１１】
前記柄層、基材ベタ色層及び透明グレー層がインクジェット印刷により形成される、請求項１０に記載の方法。
【請求項１２】
前記透明グレー層がレセプター層である、請求項１０又は１１のいずれかに記載の方法。
【請求項１３】
前記透明グレー層が接合層である、請求項１０又は１１のいずれかに記載の方法。
【請求項１４】
感圧接着層を、前記基材ベタ色層に対して前記透明グレー層の反対側に形成する工程をさらに含む、請求項１０〜１３のいずれか一項に記載の方法。
【発明の詳細な説明】
【技術分野】
【０００１】
本開示は、建築物の内壁及び外壁の表面修復などに用いることのできる装飾積層フィルム及びその製造方法に関する。
【背景技術】
【０００２】
塗装代替フィルムは、外装及び内装のマーキング用途にも用いられており、このうち追従性のよいフィルムは、粗面を有する表面、例えば建築物の壁面の装飾又は修復に非常に有用である。
【０００３】
特許文献１（特開２００２−８９０２４号公報）は、「合成樹脂製ベースフィルム表面にインクジェットにより印刷された印刷層が積層され、上記ベースフィルム裏面に接着剤層が積層されていることを特徴とする装飾タイル用複合フィルム」を記載している。
【０００４】
特許文献２（特開２００４−３６０９７号公報）は、「フッ素樹脂フィルムの裏面に、フッ素樹脂インキを用いて印刷層を形成して成ることを特徴とする装飾用仕上げシート」を記載している。
【０００５】
特許文献３（特開平１０−１６１４８号公報）は、「アクリルクリヤーフィルムの表裏の何れか一方に透明部分と隠蔽部分からなる絵柄を印刷したアクリル印刷フィルムを最表層側とし、このアクリル印刷フィルムの裏面側にアクリルクリヤーフィルムを積層し、塩化ビニルフィルムに絵柄を施したり着色したりした絵柄層をアクリルクリヤーフィルムの裏面側に積層し、上記アクリル印刷フィルム、アクリルクリヤーフィルム及び絵柄層を積層一体化した複合シートを表層に使用したことを特徴とする化粧板」を記載している。
【０００６】
特許文献４（特開平１１−４２７２８号公報）は、「透明な基体シートの一方の面に光線透過率が３０〜８５％のスモーク色層が形成され、他方の面に図柄層が形成されたことを特徴とするスモーク色装飾シート」を記載している。
【先行技術文献】
【特許文献】
【０００７】
【特許文献１】特開２００２−８９０２４号公報
【特許文献２】特開２００４−３６０９７号公報
【特許文献３】特開平１０−１６１４８号公報
【特許文献４】特開平１１−４２７２８号公報
【発明の概要】
【発明が解決しようとする課題】
【０００８】
建築物の壁面、タイル表面などは、微細で不規則な柄と基材（ベース）色から構成されていることが多い。撮影画像の画像処理及び印刷技術を用いてこれらの対象物表面をフィルムなどの基材上に印刷画像として表現したときに、人間が目視すると、特に遠距離から見ると、色味などの点で実際の壁面又はタイル表面とは異なる印象を受ける場合があった。そのため、建築物の壁面及びタイル表面の修復用途などにおいて、人間の目視で見たときにこれらの外観が複製された印象を与える装飾面を有する装飾フィルムが望まれている。
【０００９】
本開示は、観察者に対して、建築物の壁面、タイル表面などの表面の外観が複製された印象を与えることが可能な装飾フィルムを提供する。
【課題を解決するための手段】
【００１０】
本発明者らは、基材色の明度を、基材色を呈する層又は基材とは別個に設けられた、透明なグレー層を用いて調節することにより、人間の目視で見たときに対象物表面の外観がより再現された印象を与える装飾面を形成できることを見出した結果、本発明の完成に至った。
【００１１】
本開示の一実施態様によれば、透明グレー層と、基材ベタ色層と有する装飾積層フィルムであって、少なくとも前記透明グレー層と前記基材ベタ色層のいずれか一方が印刷層であり、前記透明グレー層を通して前記基材ベタ色層が視認される、装飾積層フィルムが提供される。
【００１２】
本開示の別の実施態様によれば、柄層をさらに有する上記装飾積層フィルムを製造する方法であって、複製の対象である、柄を有する表面を撮影して画像データを得る工程と、前記画像データを２値化することにより柄データを作成する工程と、前記画像データから前記柄データを差し引くことにより基材ベタ色データを作成する工程と、透明グレー色データを作成する工程と、前記柄データに基づいて柄層を形成する工程と、前記基材ベタ色データに基づいて基材ベタ色層を形成する工程と、前記透明グレー色データに基づいて透明グレー層を形成する工程と、前記柄層、前記基材ベタ色層、及び前記透明グレー層を積層して、前記柄を有する表面が複製された外観を有する装飾積層フィルムを形成する工程と、を含む方法が提供される。
【発明の効果】
【００１３】
本開示の装飾積層フィルムは、観察者に対して、建築物の壁面、タイル表面などの表面の外観が複製された印象を与えることができる。そのため、本開示の装飾積層フィルムを建築物の壁面及びタイル表面の修復用途などに好適に使用することができる。
【００１４】
本開示の装飾積層フィルムの製造方法によれば、観察者に対して、建築物の壁面、タイル表面などの表面の外観が複製された印象を与えることができる装飾積層フィルムを、簡便な画像処理及び製造工程により製造することができる。
【００１５】
なお、上述の記載は、本発明の全ての実施態様及び本発明に関する全ての利点を開示したものとみなしてはならない。
【図面の簡単な説明】
【００１６】
【図１】本開示の一実施態様の装飾積層フィルムの概略断面図である。
【図２】本開示の別の実施態様の装飾積層フィルムの概略断面図である。
【図３】本開示の別の実施態様の装飾積層フィルムの概略断面図である。
【図４】本開示の別の実施態様の装飾積層フィルムの概略断面図である。
【図５】本開示の別の実施態様の装飾積層フィルムの概略断面図である。
【図６】装飾積層フィルムの製造方法を例示的に説明する流れ図である。
【発明を実施するための形態】
【００１７】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００１８】
本開示において「フィルム」には「シート」と呼ばれる物品も包含される。
【００１９】
本開示において「感圧接着」とは、使用温度範囲で、例えば０℃以上、５０℃以下の範囲で初期粘着性（タック）を有し、軽い圧力で様々な表面に接着し、相変化（液体から固体へ）を呈さない材料又は組成物の特性を意味する。
【００２０】
本開示の一実施態様の装飾積層フィルムは、透明グレー層と、基材ベタ色層と有しており、少なくとも透明グレー層と基材ベタ色層のいずれか一方が印刷層である。また、装飾積層フィルムは任意で柄層を有している。観察者は透明グレー層を通して基材ベタ色層を視認する。如何なる理論に拘束される訳ではないが、少なくとも透明グレー層と基材ベタ色層のいずれか一方が印刷層である積層構造において、別個に設けられた透明グレー層を通して明度が調節された基材ベタ色層を観察者に視認させることで、対象物表面の外観がより再現された印象を観察者に与えることができると考えられる。
【００２１】
一般に、印刷層は、デジタルカメラなどで対象物表面を撮影して得られるＲＧＢ画像データをＣＭＹＫ画像データに変換した後、プロセスインク（シアン（Ｃ）、マゼンタ（Ｍ）、イエロー（Ｙ）、及びブラック（Ｋ）、並びに任意にライトインク）をインクジェット印刷、オフセット印刷、グラビア印刷などの印刷技術を用いてインクドット又はアミ点として基材上に印刷することにより形成される。印刷層では、これらのプロセスインクの減法混色によりプロセスインク以外の色が表現される。インクドット又はアミ点の間では通常は白色の下地が露出しており、この白色の下地からの反射光と、インクドット又はアミ点からの反射光との並置（加法）混色によって、様々な色相、明度及び彩度の色を観察者は知覚する。
【００２２】
ブラック（Ｋ）インクも含めたプロセスインクの混色では、明度を合わせようとすると彩度が合わなくなる場合がある。例えば、明度の調節には無彩色であるブラック（Ｋ）インクを用いることが一般的であるが、そのことで彩度が同時に許容できない程度まで低下してしまうことがある。ブラック（Ｋ）インクを用いずにシアン（Ｃ）、マゼンタ（Ｍ）、及びイエロー（Ｙ）インクの混色により明度を調節しようとした場合も同様であり、この場合はさらに色相のシフトが生じることもある。これらの現象は、白色の下地とインクドット又はアミ点の組み合わせによって階調を表現するインクジェット印刷及びオフセット印刷、並びに一部のグラビア印刷ではより顕著であり、画像データ変換時の画像処理アルゴリズムだけでは解決できない場合がある。
【００２３】
いくつかの用途、例えば建築物用のタイルなどでは比較的彩度の低い顔料が使用されるのに対して、限られた色数のインクを組み合わせて幅広い色を表現することが求められるプロセスインクでは、彩度の高い顔料が使用されることが一般的である。このように顔料種類が異なることも色の再現には不利に影響する場合がある。
【００２４】
一実施態様では、基材ベタ色層が、インクジェット印刷、オフセット印刷、グラビア印刷などの印刷技術、特にインクジェット印刷を用いて形成された印刷層である。この実施態様の装飾積層フィルムは、従来の装飾フィルムでは特に再現が困難であった色味を有する対象物表面についても有利に使用することができる。
【００２５】
図１に、本開示の一実施態様による装飾積層フィルム１０の概略断面図を示す。装飾積層フィルム１０は、任意の構成要素である柄層１２と、透明グレー層１４と、基材ベタ色層１６とを含む。柄層１２は透明レセプター層２２上に、透明グレー層１４は透明レセプター層２４上に、基材ベタ色層１６はレセプター層２６上にそれぞれ配置されている。図１の積層装飾フィルム１０は、さらに、任意の構成要素として、最外層として表面保護層２８、被着体へ装飾積層フィルム１０を取り付けるための感圧接着層３６、及び感圧接着層３６を保護するライナー４０を有する。ライナー４０は被着体への装飾積層フィルム１０の貼り付け前に剥離される。これらの層は接合層３２、３４、３８を介して積層されて装飾積層フィルム１０を形成する。図１では、透明グレー層１４が柄層１２と基材ベタ色層１６の間に配置されており、基材ベタ色層１６は透明グレー層１４を通して上方から観察者により視認される。
【００２６】
図２に、本開示の別の実施態様による装飾積層フィルム１０の概略断面図を示す。図２の装飾積層フィルム１０では図１とは異なり、上から透明グレー層１４、任意の構成要素である柄層１２、基材ベタ色層１６の順で配置されている。この実施態様では、基材ベタ色層１６及び柄層１２が透明グレー層１４を通して上方から観察者により視認される。
【００２７】
図１に示すように、透明グレー層１４が柄層１２と基材ベタ色層１６の間に配置されていてもよく、図２に示すように、柄層１２が透明グレー層１４と基材ベタ色層１６の間に配置されていてもよい。
【００２８】
透明グレー層はレセプター層であってもよい。図３に示す実施態様では、柄層１２が透明グレー層１４の上に直接配置されており、透明グレー層１４が柄層１２のレセプター層としても機能する。この実施態様では、透明グレー層の上に直接柄層を印刷、転写などによって形成することができ、結果としてより簡単な構造を有する薄い装飾積層フィルムを得ることができる。したがって、よりフィルムの製造工程を簡易化できるとともに、薄い装飾積層フィルムは柔軟性が高く、凹凸を有する対象物表面への追従性の点で有利である。
【００２９】
透明グレー層は接着層であってもよく、感圧接着層であってもよい。図４に示す実施態様では、透明グレー層１４が透明レセプター層２２と基材ベタ色層１６の間の接合層としても機能する。図５に示す実施態様では、透明グレー層１４が表面保護層２８を積層するための接合層としても機能する。これらの実施態様では、透明グレー層の上に他の層、例えばレセプター層、表面保護層などを、別個の接合層を用いずに積層することができ、結果としてより簡単な構造を有する薄い装飾積層フィルムを得ることができる。したがって、よりフィルムの製造工程を簡易化できるとともに、薄い装飾積層フィルムは柔軟性が高く、凹凸を有する対象物表面への追従性の点で有利である。
【００３０】
柄層は、透明レセプター層の上、又レセプター層としても機能する透明グレー層の上に、トナー、溶剤型インク、紫外線硬化型インク、水性インク、ラテックスインクなどを用いたインクジェット印刷、オフセット印刷、グラビア印刷、スクリーン印刷、静電印刷などの印刷により形成することができる。一実施態様では柄層はインクジェット印刷層である。柄層が例えばスクリーンマスクなどを用いて形成されたインジウム、スズ、クロムなどの金属蒸着層又は金属スパッタ層であってもよい。
【００３１】
柄層は単色であってもよく多色であってもよい。一実施態様では、対象物表面の柄を近似した画像を用いて無彩色で柄層が形成されてもよい。
【００３２】
柄層の厚さは様々であってよく、一般に、約１μｍ以上、約５μｍ以上、又は約１０μｍ以上、約１００μｍ以下、約５０μｍ以下、約４０μｍ以下、又は約３０μｍ以下とすることができる。
【００３３】
一実施態様では、透明グレー層は、透明レセプター層の上に、トナー、溶剤型インク、紫外線硬化型インク、水性インク、ラテックスインクなどを用いたインクジェット印刷、オフセット印刷、グラビア印刷、スクリーン印刷、静電印刷などの印刷により形成された印刷層である。一実施態様では透明グレー層はインクジェット印刷層である。
【００３４】
別の実施態様では、透明グレー層は、様々な樹脂、例えば、ポリメチルメタクリレート（ＰＭＭＡ）を含むアクリル樹脂、ポリウレタン（ＰＵ）、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、フッ素樹脂、エチレン−酢酸ビニル共重合体（ＥＶＡ）、エチレン−アクリル酸共重合体、エチレン−アクリル酸エチル共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体又はこれらの混合物に、黒色顔料又は黒色染料を混合して形成されるフィルムである。これらのフィルムは他の層との結合面にプライマー処理、コロナ処理などの表面処理を有してもよい。
【００３５】
透明グレー層が柄層のレセプター層として機能してもよい。この実施態様では、透明グレー層として、上記印刷層及び上記樹脂フィルムのいずれも使用することができる。印刷層を透明グレー層及びレセプター層とすることで、印刷及び積層工程を簡略化することができ、より薄い表面追従性に優れた装飾積層フィルムを得ることができる。強度、印刷適性、耐溶剤性（例えば耐アルコール性）などの観点からは、レセプター層としても機能する透明グレー層として、ポリ塩化ビニル、ポリウレタン、アクリル樹脂、アクリル−ウレタン樹脂を含むフィルムを有利に使用できる。ポリ塩化ビニルを含む透明グレー層は装飾積層フィルムを難燃性とする上でも有利である。
【００３６】
透明グレー層が装飾積層フィルムを構成する他の層の接合層として機能してもよい。この実施態様では、透明グレー層として、様々な種類の接着剤、例えばアクリル系、ポリオレフィン系、ポリウレタン系、ポリエステル系、ゴム系などの、溶剤型、エマルジョン型、感圧型、感熱型、熱硬化型又は紫外線硬化型の接着剤に、黒色顔料又は黒色染料を混合した組成物を用いて形成することができる。一実施態様では、透明グレー層はアクリル系接着剤、ポリウレタン系接着剤、又はゴム系接着剤を含む。
【００３７】
透明グレー層は一般に無彩色であるが、有彩色であってもよい。一実施態様では、透明グレー層は黒色顔料又は黒色染料のみを含む。別の実施態様では透明グレー層は黒色顔料又は黒色染料と白色顔料又は白色染料との組み合わせを含む。別の実施態様では、透明グレー層は黒色顔料又は黒色染料に加えて、赤、青、黄などの有彩色の顔料又は染料を含む。この実施態様では、透明グレー層の色を基材ベタ色層の色相及び彩度に合わせて適宜シフトさせることができる。
【００３８】
透明グレー層が黒色に着色した樹脂ビーズを含んでもよい。黒色樹脂ビーズは、黒色顔料又は黒色染料が透明樹脂粒子に混練されたものであってよい。黒色樹脂ビーズを用いることにより、透明グレー層に黒色顔料又は黒色染料をより均一に分散させることができる。
【００３９】
透明グレー層の可視光線透過率は、一般に、ＪＩＳ  Ａ  ５７５９：２００８に準拠して測定したときに、可視光領域（４００ｎｍ〜８００ｎｍ）における平均透過率として得られる値が、約４０％以上、約５０％以上、又は約６０％以上、約９５％以下、約９０％以下、又は約８５％以下である。透明グレー層の可視光線透過率を上記範囲とすることで基材ベタ色層の明度を効果的に調節することができる。透明グレー層の全面が上記可視光線透過率を有してもよく、一部又は複数の部分が上記可視光線透過率を有してもよい。
【００４０】
透明グレー層の厚さは様々であってよく、一般に、約１μｍ以上、約５μｍ以上、又は約１０μｍ以上、約３００μｍ以下、約１００μｍ以下、約５０μｍ以下、又は約３０μｍ以下とすることができる。
【００４１】
一実施態様では、基材ベタ色層は、レセプター層の上に、トナー、溶剤型インク、紫外線硬化型インク、水性インク、ラテックスインクなどを用いたインクジェット印刷、オフセット印刷、グラビア印刷、スクリーン印刷、静電印刷などの印刷により形成された印刷層である。一実施態様では基材ベタ色層はインクジェット印刷層である。
【００４２】
別の実施態様では、基材ベタ色層は、様々な樹脂、例えば、ポリメチルメタクリレート（ＰＭＭＡ）を含むアクリル樹脂、ポリウレタン（ＰＵ）、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、フッ素樹脂、エチレン−酢酸ビニル共重合体（ＥＶＡ）、エチレン−アクリル酸共重合体、エチレン−アクリル酸エチル共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体又はこれらの混合物に、顔料又は染料を混合して形成される着色フィルムである。この実施態様では、異なる可視光線透過率を有する透明グレー層から適当なものを選択することで、一種類の着色フィルムから色味の異なる装飾積層フィルムを作製することができる。
【００４３】
基材ベタ色層は有彩色であり、その色相、明度及び彩度は様々であってよい。一実施態様では、Ｌ＊ａ＊ｂ＊表色系に基づいて、基材ベタ色層のＬ＊値は約３０以上、約９９以下の範囲であり、ａ＊は約−１０以上、約２０以下の範囲であり、ｂ＊は約−１０以上、約３０以下の範囲である。基材ベタ色層のＬ＊、ａ＊、及びｂ＊が上記範囲であるときに、透明グレー層による明度調節の効果がより大きくなる。
【００４４】
基材ベタ色層の厚さは様々であってよく、一般に、約１μｍ以上、約５μｍ以上、又は約１０μｍ以上、約３００μｍ以下、約１００μｍ以下、約５０μｍ以下、又は約３０μｍ以下とすることができる。
【００４５】
一実施態様では、柄層及び透明グレー層の両方がインクジェット印刷層である。別の実施態様では、柄層、透明グレー層、及び基材ベタ色層がインクジェット印刷層である。
【００４６】
柄層及び透明グレー層を受容する透明レセプター層として、様々な樹脂、例えば、ポリメチルメタクリレート（ＰＭＭＡ）を含むアクリル樹脂、ポリウレタン（ＰＵ）、アクリル−ウレタン樹脂、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、エチレン−酢酸ビニル共重合体（ＥＶＡ）、エチレン−アクリル酸共重合体、エチレン−アクリル酸エチル共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体又はこれらの混合物を含むフィルムが使用できる。これらのフィルムは他の層との結合面にプライマー処理、コロナ処理などの表面処理を有してもよい。強度、印刷適性、耐溶剤性（例えば耐アルコール性）などの観点から、透明レセプター層として、ポリ塩化ビニル、ポリウレタン、アクリル樹脂、アクリル−ウレタン樹脂を含むフィルムを有利に使用できる。ポリ塩化ビニルを含む透明レセプター層は装飾積層フィルムを難燃性とする上でも有利である。
【００４７】
透明レセプター層の可視光線透過率は、一般に、ＪＩＳ  Ａ  ５７５９：２００８に準拠して測定したときに、可視光領域（４００ｎｍ〜８００ｎｍ）における平均透過率として得られる値が、約８０％以上、約８５％以上、又は約９０％以上、１００％以下、約９８％以下、又は約９５％以下である。透明レセプター層の全面が上記可視光線透過率を有してもよく、一部又は複数の部分が上記可視光線透過率を有してもよい。
【００４８】
透明レセプター層の厚さは様々であってよく、一般に約１０μｍ以上、約２０μｍ以上、又は約５０μｍ以上、約５００μｍ以下、約２００μｍ以下、又は約１００μｍ以下とすることができる。
【００４９】
基材ベタ色層を受容するレセプター層として、透明レセプター層と同様の樹脂を含むフィルムを使用することができる。これらのフィルムは他の層との結合面にプライマー処理、コロナ処理などの表面処理を有してもよい。強度、印刷適性、耐溶剤性（例えば耐アルコール性）などの観点から、レセプター層として、ポリ塩化ビニル、ポリウレタン、アクリル樹脂、アクリル−ウレタン樹脂を含むフィルムを有利に使用できる。ポリ塩化ビニルを含むレセプター層は装飾積層フィルムを難燃性とする上でも有利である。
【００５０】
レセプター層は上記の透明レセプター層であってもよく、不透明な層であってもよく、着色されていてもよい。一実施態様ではレセプター層は白色顔料を含む。白色顔料として、従来公知の白色顔料、例えば、炭酸亜鉛、酸化亜鉛、硫化亜鉛、酸化チタン（二酸化チタン）などを使用できる。添加剤としてタルク、カオリン、炭酸カルシウムを含んでもよい。白色顔料は単体で又は２種以上を混合して用いることができる。白色顔料はいずれの形態でもよく、従来公知の方法によって各種の分散処理が施されたものであってもよい。この実施態様では、レセプター層が被着体表面（下地）を隠蔽する隠蔽層としても機能する。白色度が高いことから白色顔料として二酸化チタンを用いることが有利である。
【００５１】
レセプター層の厚さは様々であってよく、一般に約１０μｍ以上、約２０μｍ以上、又は約５０μｍ以上、約５００μｍ以下、約２００μｍ以下、又は約１００μｍ以下とすることができる。
【００５２】
透明レセプター層及びレセプター層として、押出フィルム、押出延伸フィルム、カレンダーフィルム、キャストフィルムなど、様々な成形方法で形成されたフィルム又はこれらの積層体を使用することができる。一実施態様では、フィルム層はキャストフィルムである。この実施態様によれば、薄いフィルム層を得ることが容易であり、残留内部応力が比較的低いことから、装飾積層フィルムの被着体表面への追従性を有利に高めることができる。
【００５３】
一実施態様では、装飾積層フィルムは、接着剤を被着体表面に塗布し、その上に装飾積層フィルムを適用することにより、被着体に取り付けられる。図１〜５に示すような別の実施態様では、装飾積層フィルムは、基材ベタ色層に対して透明グレー層の反対側に配置された感圧接着層を有しており、この感圧接着層を介して被着体に取り付けられる。
【００５４】
感圧接着層は、様々な種類の接着剤、例えばアクリル系、ポリオレフィン系、ポリウレタン系、ポリエステル系、ゴム系などの、溶剤型、エマルジョン型、感圧型、感熱型、熱硬化型又は紫外線硬化型の接着剤を用いて形成することができる。一実施態様では、接着層はアクリル系接着剤、ポリウレタン系接着剤、又はゴム系接着剤を含む。
【００５５】
一実施態様では感圧接着層は白色顔料を含む。白色顔料はレセプター層について説明したとおりである。この実施態様では、感圧接着層が被着体表面（下地）を隠蔽する隠蔽層としても機能する。白色度が高いことから白色顔料として二酸化チタンを用いることが有利である。
【００５６】
感圧接着層は公知の方法によって基材ベタ色層又はそれを受容するレセプター層上に形成することができる。例えば、感圧接着層の成分に加えてさらに必要に応じて有機溶剤を含有する感圧接着剤組成物を、ナイフコート、バーコートなどによりライナー上に塗布し乾燥して、感圧接着層を形成する。得られた感圧接着層の上に基材ベタ色層又はレセプター層をドライラミネートなどにより積層して、感圧接着層を装飾積層フィルムに付与することができる。
【００５７】
感圧接着層の厚さは、一般に約５μｍ以上、約１０μｍ以上、又は約２０μｍ以上、約１００μｍ以下、約８０μｍ以下、又は約５０μｍ以下である。
【００５８】
一実施態様では、装飾積層フィルムは感圧接着層を保護するライナーを有してもよい。ライナーとして、例えば、紙、ポリエチレン、ポリプロピレン、ポリエステル、酢酸セルロースなどのプラスチック材料、このようなプラスチック材料で被覆された紙などを挙げることができる。これらのライナーは、シリコーンなどにより剥離処理した表面を有してもよい。ライナーの厚さは、一般に約５μｍ以上、約１５μｍ以上又は約２５μｍ以上、約３００μｍ以下、約２００μｍ以下又は約１５０μｍ以下である。
【００５９】
感圧接着層は、一般に平坦な接着面を形成するが、凹凸接着面を形成してもよい。この凹凸接着面には、感圧接着層の接着面に、接着剤を含む凸部と、その凸部の周りを取り囲んだ凹部とが形成され、被着体に接着された状態で被着体表面と接着面との間に凹部が画する外部と連通した連通路が形成される接着面を含む。凹凸接着面を形成する方法の一例を以下説明する。
【００６０】
所定の凹凸構造を有する剥離面を持つライナーを用意する。このライナーの剥離面に、感圧接着剤組成物を塗布し、必要に応じて加熱して、感圧接着層を形成する。これにより、感圧接着層のライナーと接する面（これが装飾積層フィルムにおける接着面となる。）に、ライナーの凹凸構造（ネガ構造）を転写し、接着面に所定の構造（ポジ構造）を有する凹凸接着面を形成する。接着面の凹凸は、前述したように、被着体に凸部が接着した際に連通路が形成可能な溝を含むように予め設計される。
【００６１】
感圧接着層の溝は、装飾積層フィルムを施工する際に気泡残りを防止できる限り、一定形状の溝を規則的パターンに沿って接着面に配置して規則的パターンの溝を形成してもよく、不定形の溝を配置し不規則なパターンの溝を形成してもよい。複数の溝が互いに略平行に配置される様に形成される場合、溝の配置間隔は１０〜２０００μｍであるのが好ましい。溝の深さ（接着面からフィルム層の方向に向かって測定した溝の底までの距離）は、通常約１０μｍ以上、約１００μｍ以下である。溝の形状も、本発明の効果を損なわない限り特に限定されない。例えば、溝の形状を、接着面に垂直な方向の溝の断面において、略矩形（台形を含む）、略半円形、又は略半楕円形とすることができる。
【００６２】
装飾積層フィルムは表面保護層をさらに含んでもよい。表面保護層はオーバーラミネートフィルムであってもよく、コーティングであってもよい。表面保護層により装飾積層フィルムの表面を保護することができる。表面保護層は、ポリエチレンテレフタレート（ＰＥＴ）などのポリエステル、ポリ塩化ビニル、ポリイミド、ポリウレタン、アクリル樹脂、エポキシ樹脂、フッ素樹脂などの樹脂のフィルムを、装飾積層フィルムを構成する層の上に直接又は接合層を介して積層することによって、あるいは樹脂組成物をフィルム層表面に塗布して乾燥することによって形成することができる。
【００６３】
表面保護層は一般に可視光領域で透明である。表面保護層の可視光線透過率は、一般に、ＪＩＳ  Ａ  ５７５９：２００８に準拠して測定したときに、可視光領域（４００ｎｍ〜８００ｎｍ）における平均透過率として得られる値が、約８０％以上、約８５％以上、又は約９０％以上、１００％以下、約９８％以下、又は約９５％以下である。表面保護層の全面が上記可視光線透過率を有してもよく、一部又は複数の部分が上記可視光線透過率を有してもよい。
【００６４】
表面保護層の露出表面が凹凸を有してもいてもよい。一実施態様では表面保護層としてオーバーラミネートフィルムが使用され、オーバーラミネートフィルムの露出表面にエンボス加工が施されている。別の実施態様では表面保護層として樹脂ビーズ、無機粒子などのフィラーを含有するコーティングが使用され、フィラーがコーティングから突出することにより、表面保護層の露出表面に凹凸が形成される。表面保護層の露出表面にエンボス加工などによる凹凸を付与することで、様々な角度から観察したときに反射光によるぎらつきを抑えて、対象物表面の外観の再現性を高めることができる。一実施態様では、オーバーラミネート層の光沢度（グロス）は、ＪＩＳ  Ｚ  ８７４１：１９９７に準拠して測定したときに、Ｇｓ（６０°）の値が、約１以上、約２以上、又は約３以上、約４０以下、約３０以下、又は約２０以下である。
【００６５】
表面保護層の厚さは、一般に約１μｍ以上、約５μｍ以上、又は約１０μｍ以上、約１００μｍ以下、約５０μｍ以下、又は約３０μｍ以下である。
【００６６】
装飾積層フィルムを構成する層を結合する接合層として、一般に使用されるアクリル系、ポリオレフィン系、ポリウレタン系、ポリエステル系、ゴム系などの、溶剤型、エマルジョン型、感圧型、感熱型、熱硬化型又は紫外線硬化型の接着剤を使用することができる。接合層が感圧接着層と同様の材料で形成されていてもよい。
【００６７】
接合層は一般に透明であり、その可視光線透過率は、一般に、ＪＩＳ  Ａ  ５７５９：２００８に準拠して測定したときに、可視光領域（４００ｎｍ〜８００ｎｍ）における平均透過率として得られる値が、約８０％以上、約８５％以上、又は約９０％以上、１００％以下、約９８％以下、又は約９５％以下である。接合層の全面が上記可視光線透過率を有してもよく、一部又は複数の部分が上記可視光線透過率を有してもよい。
【００６８】
接合層の厚さは、一般に、約１μｍ以上、約２μｍ以上、又は約５μｍ以上、約５０μｍ以下、約４０μｍ以下、又は約３０μｍ以下とすることができる。
【００６９】
装飾積層フィルムの用途に応じて、上記の層の一つ又は複数に、例えば酸化防止剤、紫外線吸収剤、光安定剤、可塑剤、滑材、帯電防止剤、難燃剤、タルク、カオリン、炭酸カルシウム、アルミニウムフレーク、フュームドシリカ、アルミナ、ナノ粒子などの充填剤などの従来公知の添加剤を添加することもできる。
【００７０】
ライナーを除く装飾積層フィルムの総厚は、一般に約５０μｍ以上、約８０μｍ以上、又は約１００μｍ以上、約１ｍｍ以下、約５００μｍ以下、又は約２００μｍ以下である。
【００７１】
上記装飾積層フィルムは、例えば、
（１）複製の対象である、柄を有する表面を撮影して画像データを得る工程と、
（２）前記画像データを２値化することにより柄データを作成する工程と、
（３）前記画像データから前記柄データを差し引くことにより基材ベタ色データを作成する工程と、
（４）透明グレー色データを作成する工程と、
（５）前記柄データに基づいて柄層を形成する工程と、
（６）前記基材ベタ色データに基づいて基材ベタ色層を形成する工程と、
（７）前記透明グレー色データに基づいて透明グレー層を形成する工程と、
（８）前記柄層、前記基材ベタ色層、及び前記透明グレー層を積層して、前記柄を有する表面が複製された外観を有する装飾積層フィルムを形成する工程と、を含む方法により製造することができる。
【００７２】
図６を参照しながら上記方法の一例を説明するが、以下に限られない。
【００７３】
工程（１）では、デジタルカメラなどを用いて、対象物、例えば建築物の壁面、タイルなどの写真を撮影する。撮影画像は、ＪＰＥＧなどのフォーマットのＲＧＢ画像データとして得る。
【００７４】
工程（２）では、得られたＲＧＢ画像データ（図６ではＪＰＥＧフォーマット）を画像処理ソフトウェア上で所定の閾値で２値化して柄データを作成する。柄データはＲＧＢ画像データからＣＭＹＫ画像データへ画像変換することにより得られる。柄データはグレースケールであってもよく、２値化した後に柄部分のみがフルカラーのデータに復元されたものであってもよい。
【００７５】
工程（３）では、撮影画像のＲＧＢ画像データから、２値化により得られた柄データを差し引いて基材ベタ色データを作成する。基材ベタ色データはＲＧＢ画像データからＣＭＹＫ画像データへ画像変換することにより得られる。
【００７６】
工程（４）では、透明グレー色データをＣＭＹＫ画像データとして作成する。階調の異なる複数の透明グレー色データを用意しておき、装飾積層フィルムの外観を確認しながらこれらの複数の透明グレー色データを用いて明度調節を行ってもよい。
【００７７】
工程（５）〜（７）では、柄データ、基材ベタ色データ、及び透明グレー色データに基づいて、柄層、基材ベタ色層、及び透明グレー層が形成される。一実施態様では、図６に示すように、柄層、基材ベタ色層及び透明グレー層をいずれもインクジェット印刷により形成する。図６に示す例ではこれらの層はレセプターフィルム上に形成されるが、基材ベタ色層を樹脂フィルムとして形成してもよく、透明グレー層をレセプター層又は接合層として形成してもよい。
【００７８】
工程（８）で、各フィルムを積層することにより装飾積層フィルムが製造される。積層には接合層を用いてもよく、熱圧着により直接これらの層を積層してもよい。
【００７９】
複製の対象である表面に柄がない場合は、（２）の柄データを作成する工程と（５）の柄データに基づいて柄層を形成する工程は省略することができ、（３）の基材ベタ色データを作成する工程では画像データから直接基材ベタ色データを作成することができる。
【００８０】
本開示の装飾積層フィルムは、様々な表面の装飾及び補修用途に用いることができる。透明グレー層及び基材ベタ色層、並びに任意の柄層をインクジェット印刷層とする場合、オンデマンド印刷及びカスタム印刷が可能となるため、特に壁面、タイルなどの小部分又は小部品の補修に好適に使用することができる。
【実施例】
【００８１】
以下の実施例において、本開示の具体的な実施態様を例示するが、本発明はこれに限定されるものではない。部及びパーセントは全て、特に明記しない限り質量による。
【００８２】
＜例１＞
１．データ作成
ステップ１：対象物である壁面用タイル（大きさ及び色が不規則な点の柄を有する濃い茶色）の写真をデジタルカメラで撮影した。
ステップ２：壁面用タイルのＪＰＥＧデータを２値化することによって柄データを作成した。
ステップ３：壁面用タイルのＪＰＥＧデータから柄データを差し引くことによって基材ベタ色データを作成した。
ステップ４：透過率調整用の透明グレー色データを作成した。
【００８３】
２．前駆体１
ステップ３で作成した基材ベタ色データを用いてスコッチカル（登録商標）ペイントフィルムＰＦ０５０（白色レセプターフィルム、スリーエムジャパン株式会社（日本国東京都品川区））上に株式会社ミマキエンジニアリング（日本国長野県東御市）ＪＶ５プリンターを用いてＳＳ２１インクで基材ベタ色層を印刷した。インク濃度はシアン１０、マゼンタ１９、イエロー２２、ブラック１０であった。
【００８４】
３．前駆体２
透明グレーに着色した感圧接着剤付き透明レセプターフィルムを柄層印刷のため作製した。感圧接着層は、粘着性アクリルポリマー１００質量部、非粘着性アクリルポリマー１０質量部、黒色顔料０．１１質量部、赤色顔料０．０３質量部、青色顔料０．０１質量部、及び架橋剤０．２質量部を含む組成物を剥離ライナー上に塗布し、加熱して架橋することにより形成した。感圧接着層の厚さは３３μｍであり、可視光線透過率は約７６％であった。感圧接着層を厚さ約３７μｍの透明アクリルフィルムと積層して感圧接着剤付き透明レセプターフィルムを作製した。
【００８５】
ステップ２で作成した柄データを用いて感圧接着剤付き透明レセプターフィルム上に株式会社ミマキエンジニアリング（日本国長野県東御市）ＪＶ５プリンターを用いてＳＳ２１インクで柄層を印刷した。サイズはフルスケールであった。２値化の閾値は１０５／２５５であった。スコッチカル（登録商標）ペイントフィルムＰＦ９５３ＡＰ（スーパーマットオーバーラミネートフィルム、スリーエムジャパン株式会社（日本国東京都品川区）を柄層上に積層して前駆体２を得た。
【００８６】
４．ラミネート（積層）
前駆体２を前駆体１上に積層して例１の装飾積層フィルムを得た。例１の装飾積層フィルムの外観を目視で評価すると対象物である壁面用タイルの外観が再現されていた。例１の装飾積層フィルムは粗面を有するタイル基材表面に貼り付け施工可能であった。
【００８７】
＜例２＞
グレーに着色した感圧接着層の厚さを約２６μｍに変更したことを除いて例１と同様に例２の装飾積層フィルムを作製した。感圧接着層の可視光線透過率は約７９％であった。例２の装飾積層フィルムの明度を目視で評価すると例１よりも僅かに高かった。
【００８８】
＜例３＞
１．前駆体３
透明グレーに着色した感圧接着剤付き透明オーバーラミネートフィルムを作製した。感圧接着層は、例１の前駆体２と同じ感圧接着剤組成物を用いて形成した。感圧接着層の厚さは約３３μｍであり、可視光線透過率は約７６％であった。感圧接着層をスーパーマット表面（６０度グロス値が約４）を有する厚さ約１５μｍの透明アクリルフィルムと積層して感圧接着剤付き透明オーバーラミネートフィルムを作製した。この透明オーバーラミネートフィルムは表面保護層及び透明グレー層を含む。
【００８９】
２．前駆体４
ステップ２で作成した柄データを用いてスコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで柄層を印刷した。サイズはフルスケールであった。２値化の閾値は１０５／２５５であった。
【００９０】
３．ラミネーション（積層）
下から前駆体１、前駆体４、前駆体３をこの順番で積層して例３の装飾積層フィルムを得た。例３の装飾積層フィルムの外観は例１の装飾積層フィルムと近似していた。例３の装飾積層フィルムは粗面を有するタイル基材表面に貼り付け施工可能であった。
【００９１】
＜例４＞
１．前駆体５
透明グレーに着色した感圧接着剤付き透明レセプターフィルムを柄層印刷のため作製した。感圧接着層は、粘着性アクリルポリマー１００質量部、非粘着性黒色アクリルビーズ（アートパールＧ−８００ＢＫ、根上工業株式会社（日本国石川県能美市））０．９質量部、及び架橋剤０．２質量部を含む組成物を剥離ライナー上に塗布し、加熱して架橋することにより形成した。感圧接着層の厚さは約５３μｍであり、可視光線透過率は約８０％であった。感圧接着剤を厚さ３７μｍの透明アクリルフィルムと積層して感圧接着剤付き透明レセプターフィルムを作製した。
【００９２】
ステップ２で作成した柄データを用いて感圧接着剤付き透明レセプターフィルム上に株式会社ミマキエンジニアリング（日本国長野県東御市）ＪＶ５プリンターを用いてＳＳ２１インクで柄層を印刷した。サイズはフルスケールであった。２値化の閾値は１０５／２５５であった。スコッチカル（登録商標）ペイントフィルムＰＦ９５３ＡＰ（スーパーマットオーバーラミネートフィルム、スリーエムジャパン株式会社（日本国東京都品川区）を柄層上に積層して前駆体５を得た。
【００９３】
２．ラミネーション（積層）
前駆体５を前駆体１上に積層して例４の装飾積層フィルムを得た。例４の装飾積層フィルムの外観を目視で評価すると対象物である壁面用タイルの外観が再現されていた。例４の装飾積層フィルムは粗面を有するタイル基材表面に貼り付け施工可能であった。
【００９４】
＜例５＞
非粘着性黒色アクリルビーズ（アートパールＧ−８００ＢＫ、根上工業株式会社（日本国石川県能美市））の添加量を２．４質量部に変更したことを除いて例４と同様の手順で例５の装飾積層フィルムを作製した。感圧接着層の厚さは約５６μｍであり、可視光線透過率は約７２％であった。例５の装飾積層フィルムの明度を目視で評価すると例４の装飾積層フィルムよりも僅かに高かった。
【００９５】
＜例６＞
１．前駆体６
ステップ２で作成した柄データを用いてスコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで柄層を印刷した。スコッチカル（登録商標）ペイントフィルムＰＦ９５３ＡＰ（スーパーマットオーバーラミネートフィルム、スリーエムジャパン株式会社（日本国東京都品川区））を柄層上に積層して前駆体６を得た。
【００９６】
２．前駆体７
ステップ４で作成した透明グレー色データを用いて、スコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで透明グレー層を印刷して前駆体７を得た。インク濃度はブラック１１であった。この層の可視光線透過率は約７６％であった。
【００９７】
３．ラミネート（積層）
下から前駆体１、前駆体７、前駆体６をこの順序で積層して例６の装飾積層フィルムを得た。例６の装飾積層フィルムの外観を目視で評価すると対象物である壁面用タイルの外観が再現されていた。例６の装飾積層フィルムは粗面を有するタイル基材表面に貼り付け施工可能であった。
【００９８】
＜例７＞
１．前駆体８
ステップ２で作成した柄データを用いてスコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで柄層を印刷した。サイズはフルスケールであった。２値化の閾値は１０５／２５５であった。スコッチカル（登録商標）ペイントフィルムＰＦ９５３ＡＰ（スーパーマットオーバーラミネートフィルム、スリーエムジャパン株式会社（日本国東京都品川区））を柄層上に積層して前駆体８を得た。
【００９９】
２．前駆体９
ステップ４で作成した透明グレー色データを用いて、スコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで透明グレー層を印刷して前駆体９を得た。インク濃度はブラック１１及びピュアブラックであった。この層の可視光線透過率は約７６％であった。
【０１００】
３．ラミネート（積層）
下から前駆体１、前駆体９、前駆体８をこの順序で積層して例７の装飾積層フィルムを得た。例７の装飾積層フィルムの外観を目視で評価すると対象物である壁面用タイルの外観が再現されていた。例７の装飾積層フィルムは粗面を有するタイル基材表面に貼り付け施工可能であった。
【０１０１】
＜例８＞
積層順序を下から前駆体１、前駆体８、前駆体９とした以外は、例７と同様の手順で例８の装飾積層フィルムを得た。例７と例８の装飾積層フィルムの外観は互いに近似していた。
【０１０２】
＜例９＞
１．前駆体１０
透明グレー色フィルムを前駆体１０として作製した。グレー色フィルムはポリ塩化ビニル（ＰＶＣ）樹脂８９質量部、可塑剤１１質量部、黒色顔料０．１１質量部、赤色顔料０．０３質量部、及び青色顔料０．０１質量部を含んでいた。グレー色フィルムの厚さは３２μｍであり、可視光線透過率は約８０％であった。グレー色フィルムを３０μｍ厚の透明アクリル感圧接着剤と積層した。
【０１０３】
２．ラミネート（積層）
下から前駆体１、前駆体１０、前駆体８をこの順序で積層して例９の装飾積層フィルムを得た。例９の装飾積層フィルムの外観を目視で評価すると対象物である壁面用タイルの外観が再現されていた。
【０１０４】
＜例１０＞
グレー色フィルムの厚さを約２４μｍとした以外は、例９と同様の手順で例１０の装飾積層フィルムを得た。グレー色フィルムの可視光線透過率は約８２％であった。
【０１０５】
＜例１１＞
グレー色フィルムの厚さを約４７μｍとした以外は、例９と同様の手順で例１１の装飾積層フィルムを得た。グレー色フィルムの可視光線透過率は約７４％であった。
【０１０６】
＜例１２＞
グレー色フィルムの厚さを約７６μｍとした以外は、例９と同様の手順で例１２の装飾積層フィルムを得た。グレー色フィルムの可視光線透過率は約７０％であった。
【０１０７】
＜例１３＞
２値化の閾値を１２０／２５５に変更した以外は、例７と同様の手順で例１３の装飾積層フィルムを得た。
【０１０８】
＜例１４＞
１．前駆体１１
例７と同じ条件でスコッチカル（登録商標）ペイントフィルムＰＦ０５２（透明レセプターフィルム、スリーエムジャパン株式会社（日本国東京都品川区））上に株式会社ミマキエンジニアリング（日本国長野県東御市）ＪＶ５プリンターを用いてＳＳ２１インクで透明グレー層を印刷した。柄層を透明グレー層の上に例７と同じ条件で印刷した。スコッチカル（登録商標）ペイントフィルムＰＦ９５３ＡＰ（スーパーマットオーバーラミネートフィルム、スリーエムジャパン株式会社（日本国東京都品川区））を柄層上に積層して前駆体１１を得た。
【０１０９】
２．ラミネート（積層）
前駆体１１を前駆体１上に積層して例１４の装飾積層フィルムを得た。例１４の装飾積層フィルムの外観を目視で評価すると対象物である壁面用タイルの外観が再現されていた。例１４の装飾積層フィルムは粗面を有するタイル基材表面に貼り付け施工可能であった。
【０１１０】
＜例１５＞
２値化の閾値を１２０／２５５に変更した以外は、例１４と同様の手順で例１５の装飾積層フィルムを得た。
【０１１１】
＜比較例１＞
ステップ１で得た壁面用タイルの写真データをスコッチカル（登録商標）ペイントフィルムＰＦ０５０（白色レセプターフィルム、スリーエムジャパン株式会社（日本国東京都品川区））上に株式会社ミマキエンジニアリング（日本国長野県東御市）ＪＶ５プリンターを用いてＳＳ２１インクで印刷して前駆体１２を得た。インク濃度はシアン１０、マゼンタ１５、イエロー２０であった。スコッチカル（登録商標）ペイントフィルムＰＦ９５３ＡＰ（スーパーマットオーバーラミネートフィルム、スリーエムジャパン株式会社（日本国東京都品川区）を前駆体４上に積層して比較例１の装飾積層フィルムを得た。比較例１の装飾積層フィルムでは、対象物である壁面用タイルの外観が色調も含めて十分に再現されなかった。
【０１１２】
＜比較例２＞
前駆体９を含めなかった以外は例７と同様の手順で比較例２の装飾積層フィルムを得た。比較例２の装飾積層フィルムの明度を目視で評価すると対象物である壁面用タイル外観よりもかなり高かった。
【０１１３】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることも当業者には明らかである。
【符号の説明】
【０１１４】
１０    装飾積層フィルム
１２    柄層
１４    透明グレー層
１６    基材ベタ色層
２２、２４    透明レセプター層
２６    レセプター層
２８    表面保護層
３２、３４、３８    接合層
３６    感圧接着層
４０    ライナー
【図１】
2018012215.tif 000003
【図２】
2018012215.tif 000004
【図３】
2018012215.tif 000005
【図４】
2018012215.tif 000006
【図５】
2018012215.tif 000007
【図６】
2018012215.tif 000008